(57)【要約】【課題】摩耗が繰り返されても長期間にわたって優れた耐摩耗性を維持できる耐摩耗性皮膜及びその製造方法、並びに耐摩耗性部材を提供する。【解決手段】耐摩耗性皮膜１０は、クッション層５と、めっき層１１と、複数の粒子１２と、コート層１３とを備える。耐摩耗性皮膜１０において、クッション層５、めっき層１１及びコート層１３はこの順に積層されている。複数の粒子１２は、クッション層５上に配置され、複数の粒子１２の一端は、クッション層５及びめっき層１１によって保持されており、コート層１３は、複数の粒子１２及びめっき層１１表面を被覆するように形成されている。クッション層は５、めっき層１１及びコート層１３よりも柔らかい材料で形成される。【選択図】図１
2019199636.tif 000002
【特許請求の範囲】
【請求項１】
クッション層と、めっき層と、複数の粒子と、コート層とを備え、
前記クッション層、前記めっき層及び前記コート層はこの順に積層され、
前記複数の粒子は、前記クッション層上に配置されており、
前記複数の粒子の一端は、前記クッション層及び前記めっき層によって保持されており、
前記コート層は、前記複数の粒子及び前記めっき層表面を被覆するように形成されており、
前記クッション層は、前記めっき層及び前記コート層よりも柔らかい材料で形成されている、耐摩耗性皮膜。
【請求項２】
前記複数の粒子は、ダイヤモンド粒子、カーボン粒子、二硫化モリブデン粒子及びポリテトラフルオロエチレン粒子からなる群より選ばれる１種以上を含む、請求項１に記載の耐摩耗性皮膜。
【請求項３】
前記コート層は、クロム、銀、ポリテトラフルオロエチレン−ニッケル複合体、ニッケル、ニッケル−リン複合体、錫及び銅からなる群より選ばれる少なくとも１種を含む、請求項１又は２に記載の耐摩耗性皮膜。
【請求項４】
請求項１〜３のいずれか１項に記載の耐摩耗性皮膜と、基材とを備え、
前記基材は前記耐摩耗性皮膜で被覆されており、
前記耐摩耗性皮膜は、前記クッション層側の面が前記基材に固着している、耐摩耗性部材。
【請求項５】
前記基材は、前記めっき層よりも柔らかい材料で形成されている、請求項４に記載の耐摩耗性部材。
【請求項６】
請求項１〜３のいずれか１項に記載の耐摩耗性皮膜の製造方法であって、
基材上に前記クッション層を形成する工程と、
前記クッション層上に前記複数の粒子を固着させる工程と、
前記クッション層上に第１のめっき処理を行って前記めっき層を形成する工程と、
前記めっき層上に第２のめっき処理を行って前記コート層を形成する工程と
をこの順に備える、耐摩耗性皮膜の製造方法。
【発明の詳細な説明】
【技術分野】
【０００１】
本発明は、耐摩耗性皮膜、耐摩耗性部材及び耐摩耗性皮膜の製造方法に関する。
【背景技術】
【０００２】
従来、各種の機械部品、工具、金型等の部材に対して、優れた耐摩耗性を付与することが求められており、種々の技術が検討されている。特に近年では、部材表面に耐摩耗性に優れる皮膜をめっき等の方法で形成させることで、各種部材の耐摩耗性を高めることが行われている。
【０００３】
例えば、特許文献１には、二硫化モリブデンを含む複合めっき液を用いて被めっき部材に皮膜を形成して耐摩耗性を高める技術が提案されている。また、特許文献２には、ポリテトラフルオロエチレン（ＰＴＦＥ）とＮｉとを含む皮膜を摺動部材に形成させることによって耐摩耗性を向上させ、摺動性能の維持を図っている。
【先行技術文献】
【特許文献】
【０００４】
【特許文献１】特開２００７−３３２４５４号公報
【特許文献２】特開２０１５−０９２００９号公報
【発明の概要】
【発明が解決しようとする課題】
【０００５】
しかしながら、従来の耐摩耗性を有する皮膜では、確かに各種部材の耐摩耗性を向上させることができるものの、摩耗が長期間にわたって繰り返されると、皮膜が削れたり、劣化したりする等の現象が徐々に進行し、耐久性が劣ることが問題となっていた。近年、各種部材の耐摩耗性に関しては、摩耗が繰り返されても長期間にわたって優れた耐摩耗性を維持できる耐摩耗性皮膜が求められているところ、従来の技術では耐久性という点に問題があり、さらなる改善が求められていた。
【０００６】
本発明は、上記に鑑みてなされたものであり、摩耗が繰り返されても長期間にわたって優れた耐摩耗性を維持できる耐摩耗性皮膜及びその製造方法、並びに耐摩耗性部材を提供することを目的とする。
【課題を解決するための手段】
【０００７】
本発明者らは、上記目的を達成すべく鋭意研究を重ねた結果、耐摩耗性皮膜中に粒子を含有させると共に該粒子をクッション層上に配置させることにより、上記目的を達成できることを見出し、本発明を完成するに至った。
【０００８】
すなわち、本発明は、例えば、以下の項に記載の主題を包含する。
項１
クッション層と、めっき層と、複数の粒子と、コート層とを備え、
前記クッション層、前記めっき層及び前記コート層はこの順に積層され、
前記複数の粒子は、前記クッション層上に配置されており、
前記複数の粒子の一端は、前記クッション層及び前記めっき層によって保持されており、
前記コート層は、前記複数の粒子及び前記めっき層表面を被覆するように形成されており、
前記クッション層は、前記めっき層及び前記コート層よりも柔らかい材料で形成されている、耐摩耗性皮膜。
項２
前記複数の粒子は、ダイヤモンド粒子、カーボン粒子、二硫化モリブデン粒子及びポリテトラフルオロエチレン粒子からなる群より選ばれる１種以上を含む、項１に記載の耐摩耗性皮膜。
項３
前記コート層は、クロム、銀、ポリテトラフルオロエチレン−ニッケル複合体、ニッケル、ニッケル−リン複合体、錫及び銅からなる群より選ばれる少なくとも１種を含む、項１又は２に記載の耐摩耗性皮膜。
項４
項１〜３のいずれか１項に記載の耐摩耗性皮膜と、基材とを備え、
前記基材は前記耐摩耗性皮膜で被覆されており、
前記耐摩耗性皮膜は、前記クッション層側の面が前記基材に固着している、耐摩耗性部材。
項５
前記基材は、前記めっき層よりも柔らかい材料で形成されている、項４に記載の耐摩耗性部材。
項６
項１〜３のいずれか１項に記載の耐摩耗性皮膜の製造方法であって、
基材上に前記クッション層を形成する工程と、
前記クッション層上に前記複数の粒子を固着させる工程と、
前記クッション層上に第１のめっき処理を行って前記めっき層を形成する工程と、
前記めっき層上に第２のめっき処理を行って前記コート層を形成する工程と
をこの順に備える、耐摩耗性皮膜の製造方法。
【発明の効果】
【０００９】
本発明に係る耐摩耗性皮膜は、耐摩耗性に優れ、特に、摩耗が繰り返されても長期間にわたって優れた耐摩耗性を維持できる。
【００１０】
本発明に係る耐摩耗性部材は、前記耐摩耗性皮膜を備えることで、長期間にわたって優れた耐摩耗性を有する。
【図面の簡単な説明】
【００１１】
【図１】本発明の耐摩耗性皮膜を備える耐摩耗性部材の一例を示す断面図である。
【図２】耐摩耗性試験の結果を示し、（ａ）は摩耗深さの測定結果、（ｂ）は摩擦係数の測定結果を示している。
【発明を実施するための形態】
【００１２】
以下、本発明の実施形態について詳細に説明する。
【００１３】
１．耐摩耗性皮膜
図１は、本発明の耐摩耗性皮膜を備える耐摩耗性部材の一例を示す断面の概略図である。本実施形態の耐摩耗性皮膜１０は、クッション層５と、めっき層１１と、複数の粒子１２と、コート層１３とを備える。耐摩耗性皮膜１０において、クッション層５、めっき層１１及びコート層１３はこの順に積層されている。複数の粒子１２は、クッション層５上に配置され、複数の粒子１２の一端は、クッション層５及びめっき層１１によって保持されており、コート層１３は、複数の粒子１２及びめっき層１１表面を被覆するように形成されている。クッション層５は、めっき層１１及びコート層１３よりも柔らかい材料で形成される。
【００１４】
耐摩耗性皮膜１０は、上記構造を有することで、耐摩耗性に優れ、特に、コート層１３表面に対して摩耗が繰り返されても摩耗による削れ及び剥がれが起こりにくく、長期間にわたって優れた耐摩耗性を維持できる。
【００１５】
図１の実施形態では、耐摩耗性皮膜１０は基材２０上に形成されており、耐摩耗性皮膜１０のクッション層５側の面が基材２０に固着することで、耐摩耗性部材３０が形成されている。
【００１６】
クッション層５は、粒子１２及びめっき層１１を保持するための層であり、特に、めっき層１１及びコート層１３よりも柔らかい材料で形成される層である。めっき層１１及びコート層１３よりも柔らかい材料で形成されているとは、例えば、クッション層５の弾性率が、めっき層１１及びコート層１３の弾性率よりも低いことを意味することができる。ここでいう弾性率は、例えば、ナノインデンテーション法によって測定された値をいう。
【００１７】
クッション層５は、めっき層１１及びコート層１３よりも柔らかい材料で形成され、かつ、皮膜を形成しやすい材料で構成されている限りは、その種類は特に限定されない。従って、クッション層５を形成する材料としては、めっき層１１及びコート層１３を形成している材料に応じて適宜選定することができる。
【００１８】
クッション層５は、各種金属のめっき層を含むことができる。クッション層５に含まれる金属のめっき層を形成する金属は、例えば、ニッケル、亜鉛、コバルト、錫、銅及び銀等を挙げることができる。また、クッション層５としては、金属のめっき層以外の層を含むこともでき、このような層としては、例えば、樹脂層を挙げることができる。クッション層５は、金属のめっき層と、樹脂層とを両方含むことができ、例えば、これらの層を備える積層構造を形成することができる。この場合において、金属のめっき層及び樹脂層はそれぞれ単層及び多層のいずれであってもよい。
【００１９】
クッション層５は、各種金属のめっき層のみで形成されていてもよいし、樹脂層のみで形成されていてもよいし、前記積層構造のみで形成されていてもよい。
【００２０】
樹脂層を形成する樹脂の種類は、公知の樹脂を広く挙げることができ、例えば、エポキシ樹脂、ウレタン樹脂、ポリエステル樹脂等を挙げることができる。クッション層５を形成するための樹脂は、導電性物質を含むことができ、この場合、クッション層５は、金属のめっき層と、樹脂層との積層構造を形成しやすい。導電性物質としては、公知の金属粒子を広く採用することができ、例えば、パラジウム粒子等を挙げることができる。金属粒子の平均粒子径は特に限定されず、例えば、１〜１００ｎｍとすることができる。ここでいう平均粒子径とは、透過型電子顕微鏡による直接観察によって無作為に５０個を選択し、これらの円相当径を計測して算術平均した値をいう。
【００２１】
クッション層５が前記積層構造である場合は、金属のめっき層として軟質ニッケルめっき層及び／又はニッケル−リン複合めっき皮膜を、樹脂層として導電性物質を含有する樹脂層等を挙げることができる。ここで、軟質ニッケルめっき層は、例えば、Ｈｖ２００〜３００であるニッケルめっき層を示す。
【００２２】
クッション層５が積層構造である場合は、例えば、金属のめっき層がコート層１３側に配置されることが好ましい。この場合、粒子１２をより強固に保持することができる。
【００２３】
クッション層５は、めっき層１１及びコート層１３よりも柔らかい材料（低い弾性率を有する材料）で形成されていることで、例えば、後記するように、耐摩耗性皮膜１０に加わる応力を緩和させる作用を有し得る。これにより、耐摩耗性皮膜１０の耐摩耗性を向上させることができ、耐久性を高めることができる。
【００２４】
クッション層５の形成方法は特に限定されない。例えば、電気めっきによってクッション層５を形成することができる。電気めっきは、連続式、バッチ式のいずれでもよい。クッション層５を電気めっきによって形成する場合、例えば、後記するように、導電性物質を含有する樹脂皮膜及び無電解めっき皮膜からなる積層膜をあらかじめ基材上に形成し、この積層膜上に電気めっきにより金属のめっき層を形成することで、クッション層５が得られる。このように形成されるクッション層５は、基材上に樹脂皮膜（樹脂層）、無電解めっき皮膜及び電気めっき層（金属のめっき層）がこの順に積層された積層膜となる。無電解めっき皮膜としては、例えば、ニッケル−リン複合めっき皮膜、無電解銅めっき皮膜等が挙げられる。
【００２５】
クッション層５の厚みは特に限定されず、例えば、２μｍ〜２０μｍとすることができ、５μｍ〜１０μｍであることがより好ましい。
【００２６】
耐摩耗性皮膜１０において、めっき層１１は、めっき処理によって形成された層である。めっき層１１は、例えば、電解めっき、無電解めっき等の方法で形成された層である。
【００２７】
めっき層１１は、耐摩耗性皮膜１０において、複数の粒子１２を保持する役割を有する層である。
【００２８】
めっき層１１は、クッション層５の表面（ただし、粒子１２が配置されている箇所は除く）を覆うように形成される。めっき層１１は、粒子１２を覆い隠していないことが好ましい。
【００２９】
めっき層１１としては、クッション層５よりも硬い材料で形成される。
【００３０】
めっき層１１としては、各種金属のめっき層を挙げることができる。めっき層１１を形成する金属は、特に限定されない。金属の具体例としては、ニッケル、ニッケル−リン複合体、亜鉛、コバルト、錫、銅及び銀等を挙げることができる。ニッケル−リン複合体は、ニッケルとリンとの混合物であってもよいし、合金であってもよい。
【００３１】
めっき層１１を形成する金属は、１種のみ又は２種以上とすることができる。また、めっき層１１を形成する金属は、合金とすることもできる。あるいは、めっき層１１を形成する金属は、酸化物、窒化物、硫化物等とすることもできる。さらに、めっき層１１は、金属に加えて又は金属に替えてその他の元素（例えば、リン、ホウ素等の非金属元素）を構成元素とすることもできる。
【００３２】
めっき層１１の例としては、無電解めっき処理により形成した硬質ニッケルめっき層（無電解ニッケルめっき層）、無電解ニッケル−リン複合めっき層が挙げられる。めっき層１１が無電解ニッケル−リン複合めっき層である場合、共析されるＰの効果によってめっき層１１の硬度と耐食性が向上し得る。硬質ニッケルめっき層とは、例えば、Ｈｖ３００〜５００（好ましくは、３１０〜５００）であるニッケルめっき層を示す。また、めっき層１１の例としては、サッカリン、ブチンジオール等の添加剤を加えて電解めっきにより形成した硬質ニッケル層を挙げられこともできる。めっき層１１として硬質ニッケルめっき層を適用する場合、例えば公知の光沢剤をめっき層１１に含ませることにより、Ｈｖ３００〜５５０の硬質皮膜となり得る。
【００３３】
めっき層１１は、積層構造を有することができ、例えば、無電解めっきで形成される無電解めっき層と、電気めっきで形成される電気めっき層との積層構造が挙げられる。
【００３４】
めっき層１１の形成方法は特に限定されず、例えば、公知の各種方法でめっき層１１を形成することができる。めっき層１１の形成方法の具体例としては、例えば、電気めっき、無電解めっき、溶融めっき、気相めっき等を用いることができる。めっき処理方法は、連続式、バッチ式のいずれでもよい。
【００３５】
めっき層１１は、多層構造を有することもできる。例えば、めっき層１１が第１の層及び第２の層で形成される２層構造である場合、第１の層が電気めっきで形成された層、第２の層を無電解めっきで形成された層とすることができる。この場合、例えば、第２の層はコート層１３側に配置され、また、その逆とすることもできる。
【００３６】
めっき層１１の厚みは特に限定されず、粒子１２を固定できる厚みとすることができる。例えば、めっき層１１の厚みは、０．１μｍ〜１ｍｍとすることができ、１〜１００μｍであることがより好ましく、１〜１０μｍであることが特に好ましい。
【００３７】
粒子１２は、耐摩耗性皮膜１０の厚み方向に対して支柱のような役割を果たし得るものであり、耐摩耗性皮膜１０の耐摩耗性を長期間にわたって持続させる機能を有し得る。
【００３８】
粒子１２の種類は特に限定されない。粒子１２としては公知の材料を使用することができ、例えば、ダイヤモンド粒子、カーボン粒子、二硫化モリブデン粒子、ポリテトラフルオロエチレン粒子、ｃＢＮ粒子、アルミナ粒子、シリカ粒子、炭化珪素粒子、その他、例えば研磨材等の砥粒として使用され得る無機材料等を挙げることができる。これらの中でも、耐摩耗性皮膜１０の耐摩耗性がより向上しやすい観点から、粒子１２は、ダイヤモンド粒子、カーボン粒子、二硫化モリブデン粒子、及びポリテトラフルオロエチレン粒子からなる群より選ばれる１種以上を含むことが好ましい。粒子１２は、１種のみであってもよいし、異なる２種以上からなるものであってもよい。粒子１２は、市販の各種粒子を使用することもできる。
【００３９】
粒子１２は、孔を有していてもよい。この場合、例えば、耐摩耗性皮膜１０を油中で含浸させた場合に、粒子１２の孔中にも油が浸透するので、保油性が発揮され得る。
【００４０】
粒子１２は、耐摩耗性皮膜１０中に複数個含まれる。
【００４１】
複数の粒子１２は、クッション層５上に配置されているとともに、複数の粒子１２それぞれの一端は、クッション層５及びめっき層１１によって保持されている。これにより、複数の粒子１２は、クッション層５上で粒子１個ずつが間隔をあけて配置され得る。粒子１２が例えば、ダイヤモンド等の尖った部分を有する場合は、図１に示すように、尖った部分がめっき層１１とは逆側方向、つまり、コート層１３側に向くように規則的に配置されることがあるが、必ずしもこのような規則的に配置されるものではなく、一部の粒子１２が異なる方向を向くように配置することもある。
【００４２】
耐摩耗性皮膜１０中に含まれる粒子１２の量は特に限定されず、例えば、耐摩耗性皮膜１０に対して１０〜９０ｖｏｌ％の粒子１２が含まれている場合は、本発明の効果が顕著に発揮され得る。
【００４３】
粒子１２は、その一部がめっき層１１の表面よりも突出するように設けられている。例えば、粒子１２の全厚みのうちの半分以上がめっき層１１の表面よりもコート層１３側に突出することができる。
【００４４】
粒子１２の大きさは特に限定されない。例えば、耐摩耗性皮膜１０の膜厚に応じて粒子１２の大きさを適宜選択することができる。例えば、粒子１２を球状と見立てたときに、一次粒子径が最大３０μｍである場合、この粒子１２を固定できる程度にめっき厚１１の厚みを設定することができる。ここでいう一次粒子径とは、透過型電子顕微鏡又は走査型電子顕微鏡による直接観察によって粒子１２を無作為に５０個選択し、これらの円相当径を計測して算術平均した値をいう。
【００４５】
粒子１２の形状も特に限定されない。クッション層５及びめっき層１１によって保持されやすいという観点から、粒子１２は、真球状ではない方が好ましく、例えば、表面に凸部を有するような歪んだ形状であることが好ましい。
【００４６】
コート層１３は、耐摩耗性皮膜１０において、複数の粒子１２及びめっき層１１表面を被覆するように形成された層である。このコート層１３は、耐摩耗性皮膜１０の最表面に位置し、基材２０等に耐摩耗性および摺動性を付与することができる層である。
【００４７】
コート層１３は、耐摩耗性を有する公知の材料で形成することができる。
【００４８】
コート層１３の具体例としては、樹脂、金属等の種々の材料で形成された皮膜を挙げることができる。
【００４９】
樹脂としては、例えば、フッ素系樹脂が挙げられる。フッ素系樹脂としては、ポリテトラフルオロエチレン（ＰＴＦＥ）、テトラフルオロエチレン−パーフルオロアルキルビニルエーテル共重合体、テトラフルオロエチレン−ヘキサフルオロプロピレン共重合体、ポリクロロトリフルオロエチレン及びテトラフルオロエチレン−エチレン共重合体等を挙げることができる。フッ素系樹脂は、例えば、粒子状の形状であってもよい。フッ素系樹脂は、１種又は２種以上を含むことができる。
【００５０】
金属としては、ニッケル、クロム、銅、錫、銀、チタン、鉄、モリブデン等を挙げることができる。金属は、１種又は２種以上を含むことができる。コート層１３を形成する金属は、合金とすることもできる。あるいは、コート層１３を形成する金属は、酸化物、窒化物、硫化物等とすることもできる。さらに、コート層１３は、金属に加えて又は金属に替えてその他の元素（例えば、リン、ホウ素等の非金属元素）を構成元素とすることもできる。
【００５１】
コート層１３は、例えば、樹脂と金属の両方を含むこともできる。コート層１３が樹脂と金属の両方を含む場合、両者の混合割合は特に限定されず、所望の耐摩耗性を発揮させるべく、適宜の混合割合とすることができる。
【００５２】
コート層１３は、クロム、銀、ポリテトラフルオロエチレン−ニッケル複合体、ニッケル、ニッケル−リン複合体、錫及び銅からなる群より選ばれる少なくとも１種を含むことが好ましい。この場合、耐摩耗性皮膜１０の耐摩耗性がより向上しやすい。ポリテトラフルオロエチレン−ニッケル複合体としては、例えば、ポリテトラフルオロエチレン及びニッケルを含む混合物又はポリテトラフルオロエチレン及びニッケルからなる混合物を挙げることができる。ニッケル−リン複合体は、ニッケルとリンとの混合物であってもよいし、合金であってもよい。
【００５３】
コート層１３は、１種の材料のみで形成されていてもよいし、異なる２種以上からなる材料で形成されていてもよい。
【００５４】
コート層１３を形成する方法は特に限定されない。例えば、公知の皮膜を形成する方法を採用することができる。具体的には、電気めっき、無電解めっき、溶融めっき、気相めっき等によるめっき処理法、その他、塗布、スパッタリング等の各種方法によって、コート層１３を形成できる。めっき処理方法は、連続式、バッチ式のいずれでもよい。コート層１３は、無電解めっき処理によって形成されていることが好ましい。
【００５５】
コート層１３は、前述のように、複数の粒子１２及びめっき層１１表面を被覆するように形成される。コート層１３は、複数の粒子１２をすべて覆い隠すように形成することができる。摩耗初期のなじみ性を高めるという観点からは、コート層１３は、複数の粒子１２をすべて覆い隠すことが好ましい。
【００５６】
コート層１３の厚みは特に限定されない。例えば、コート層１３の厚みは少なくとも１μｍ以上の膜厚とすることができる。コート層１３の厚みの上限は、めっき層１１の厚みに応じて適宜設定でき、例えば、粒子１２の露出部分をコート層１３ですべて被覆できる厚みに調整することができる。
【００５７】
耐摩耗性皮膜１０は、耐摩耗性を付与するための皮膜として、各種の部材に対して好適に使用することができ、図１に示すように耐摩耗性部材３０を形成することができる。耐摩耗性皮膜１０で各種部材を被覆する場合、コート層１３が表面側に位置するように耐摩耗性皮膜１０が被覆される。
【００５８】
本発明の耐摩耗性皮膜１０は、耐摩耗性に優れるコート層１３を備えることで、高い耐摩耗性及び摺動性を付与することができ、特に、耐摩耗性皮膜１０中に粒子１２が複数含まれていることで、摩耗が繰り返されたとしても耐摩耗性の効果が失われにくい。
【００５９】
詳述すると、耐摩耗性皮膜１０は、耐摩耗性に優れるコート層１３を有しているといえども、摩耗が長期間にわたって繰り返されると、コート層１３が削れたり、損傷したりすることがあり、これにより、コート層１３の耐摩耗性及び摺動性は徐々に失われ得る場合がある。このようにコート層１３が摩耗によって擦り減ると、やがて耐摩耗性皮膜１０中に存在する粒子１２の先端が耐摩耗性皮膜１０の表面に露出する。コート層１３が削れて、粒子１２が一定の厚み分まで露出すると（例えば、図１の破線部までコート層１３が削れると）、この露出した粒子１２によって、コート層１３の削れ及び損傷が防止される。その結果、耐摩耗性皮膜１０表面が引き続き摩耗されたとしてもコート層１３の摩耗による擦り減りや損傷等が起こりにくくなる。
【００６０】
従来の耐摩耗性皮膜は、摩耗され続けると皮膜も削れ続けて、次第にコート層が消失して耐摩耗性が消失し得るものであったが、本発明の耐摩耗性皮膜１０は、前述の構成を具備することで、従来よりも長期間にわたって耐摩耗性の効果を持続することができる。また、研磨により粒子の先端部分をあらかじめ平坦にし、粒子の露出面積を増やすことで、初期摩耗量の増加を抑制することができる。
【００６１】
その上、耐摩耗性皮膜１０において、複数の粒子１２はめっき層１１よりも柔らかい材料で形成されたクッション層５上に配置されていることから、摩耗により、粒子１２に応力が加わってもクッション層５によって、その応力が緩和されやすい。その結果、耐摩耗性皮膜１０に摩耗が繰り返されたとしても耐摩耗性皮膜１０への応力も緩和され、耐摩耗性皮膜１０への負荷が低減し、耐摩耗性皮膜１０の耐摩耗性が向上する。また、耐摩耗性皮膜１０に摩耗が繰り返されたとしても、粒子１２の脱落及び粒子１２の削れ等も起こりにくく、これによっても、耐摩耗性皮膜１０の耐摩耗性が向上し、耐久性に優れる。
【００６２】
２．耐摩耗性部材
耐摩耗性部材３０は、図１に示すように、耐摩耗性皮膜１０と、基材２０とを備え、前記基材２０は前記耐摩耗性皮膜１０で被覆されており、前記耐摩耗性皮膜１０は、前記クッション層５側の面が前記基材２０に固着している。
【００６３】
耐摩耗性皮膜１０は、本明細書の「１．耐摩耗性部材」の項で説明した構成と同様である。
【００６４】
基材２０は、各種の固体材料を適用することができ、その種類は特に制限されない。例えば、金属（例えば、鉄）、合金、樹脂、セラミックス、等の各種材料を基材２０とすることができる。樹脂は、特に限定されず、公知の光硬化性樹脂、熱可塑性樹脂、あるいは熱硬化性樹脂を広く採用することができる。
【００６５】
基材２０は、めっき層１１よりも柔らかい材料で形成されていることが好ましく、この場合、耐摩耗性部材３０の耐摩耗性が向上し、耐久性が特に優れる。基材２０がめっき層１１よりも柔らかい材料で形成されているとは、例えば、基材２０の弾性率が、めっき層１１の弾性率よりも低いことを意味することができる。ここでいう弾性率は、例えば、ナノインテンデーション法によって測定された値をいう。
【００６６】
例えば、めっき層１１が硬質ニッケルめっきで形成されている場合は、基材２０は、樹脂等を使用することができる。
【００６７】
基材２０の形状は特に限定されない。例えば、基材２０の形状は、基板状、フィルム状、棒状、ブロック状、球状、楕円球状、歪曲状等が挙げられる。また、基材２０は、各種の機械部品、工具、金型、軸受け、スリーブ等であってもよい。基材２０の耐摩耗性皮膜１０で被覆される部分は、平坦状及び非平坦状（凹凸形状、粗面形状、波形状等）のいずれの形状でもよい。
【００６８】
耐摩耗性部材３０は、耐摩耗性皮膜１０のクッション層５が基材２０に直接固着されることで形成され得る。あるいは、耐摩耗性部材３０は、耐摩耗性皮膜１０と基材２０との間に他の層を介在して形成されていてもよい。この場合、他の層としては、後記するように、クッション層５を形成するためにあらかじめ設ける導電性物質を含む樹脂皮膜及び該導電性樹脂上の無電解めっき皮膜（例えば、Ｎｉ−Ｐ皮膜）が挙げられる。例えば、耐摩耗性部材３０は、基材２０上に樹脂皮膜及び無電解めっき皮膜がこの順に備えられ、さらに無電解めっき皮膜の上に耐摩耗性皮膜１０が設けられて耐摩耗性部材３０が形成される。
【００６９】
耐摩耗性部材３０において、クッション層５は、基材２０の全面に設けられていることが好ましい。
【００７０】
本発明の耐摩耗性部材３０は、耐摩耗性皮膜１０を備えることで、摩耗が繰り返されても長期間にわたって優れた耐摩耗性を維持できる。
【００７１】
本発明の耐摩耗性皮膜１０及び耐摩耗性部材３０は、各種の部材に好適に使用することができる。適用可能な部材としては、各種の機械部品、工具、金型等が例示され、その他、家庭用品、産業機械、輸送機又はレジャー用品等に使用されるような各種摺動部品も例示される。
【００７２】
３．耐摩耗性皮膜の形成方法
耐摩耗性皮膜１０の形成方法は、特に限定されず、前述した構成を備える限りは、各種の方法にて耐摩耗性皮膜１０を製作することができる。以下、一例として、耐摩耗性皮膜１０を基材２０上に形成する方法を説明する。
【００７３】
耐摩耗性皮膜１０を製造する方法は、基材２０上に前記クッション層５を形成する工程（以下、「工程１」と略記する）と、クッション層５上に複数の粒子１２を固着させる工程（以下、「工程２」と略記する）と、クッション層５上に第１のめっき処理を行ってめっき層１１を形成する工程（以下、「工程３」と略記する）と、めっき層１１上に第２のめっき処理を行ってコート層１３を形成する工程（以下、「工程４」と略記する）とをこの順に備えることができる。
【００７４】
工程１において使用する基材２０は、耐摩耗性部材３０が備える基材２０と同様の基材を挙げることができる。
【００７５】
工程１でクッション層５を形成する方法は特に限定されない。例えば、クッション層５は電気めっきによって形成することができる。この場合、例えば、基材２０上にあらかじめ導電性物質を含む樹脂皮膜を形成し、該樹脂皮膜上に無電解めっき皮膜を形成し、さらに該無電解めっき皮膜上に電気めっき皮膜を形成することで、樹脂皮膜、無電解めっき皮膜及び電気めっき皮膜がこの順に積層してなるクッション層５が形成される。樹脂皮膜が前記樹脂層に相当し、無電解めっき皮膜及び電気めっき皮膜が前記金属のめっき層に相当する。あるいは、基材２０上に電気めっきを直接行うことで金属のめっき層を形成し、これをクッション層５とすることができる。この場合、基材２０としては、鉄等の金属製の材料で形成されていることが好ましい。
【００７６】
導電性物質を含む樹脂皮膜は、例えば、導電性物質を含む樹脂の溶液又は分散液から形成することができる。具体的に、導電性物質を含む樹脂の溶液又は分散液を基材２０上に塗布し、乾燥することで導電性物質を含む樹脂皮膜を形成することができる。塗布及び乾燥条件は特に限定されず、公知の方法で樹脂皮膜を形成することができる。導電性物質を含む樹脂の溶液又は分散液は、基材２０の全面に塗布することができる。
【００７７】
導電性物質としては、公知の金属粒子を広く採用することができ、例えば、パラジウム粒子等が挙げられる。樹脂としては、公知の樹脂を広く挙げることができ、例えば、エポキシ樹脂、ウレタン樹脂、ポリエステル樹脂等を挙げることができる。導電性物質を含む樹脂の溶液又は分散液の溶媒は特に限定されず、例えば、塗料を形成する公知の有機溶媒を広く採用することができる。有機溶媒としては、公知の塗膜形成に用いられている溶媒を広く使用することができ、例えば、メチルエチルケトン等のケトン化合物、エステル化合物、アルコール、エーテル化合物等が挙げられる。導電性物質を含む樹脂の溶液又は分散液は市販品を使用することもできる。
【００７８】
導電性物質を含む樹脂皮膜の厚みは特に限定されず、例えば、０．１〜１０μｍの厚みに形成することができる。
【００７９】
導電性物質を含む樹脂皮膜上に無電解めっき皮膜を形成する方法としては、例えば、無電解めっき法を採用することができる。無電解めっきの方法は特に限定されず、公知の無電解めっきを広く適用することができる。
【００８０】
無電解めっき皮膜としては、例えば、ニッケル−リン複合めっき皮膜、無電解銅めっき皮膜等が挙げられる。
【００８１】
無電解めっき皮膜の厚みは特に限定されず、例えば、１０〜１９．５μｍの厚みに形成することができる。
【００８２】
該無電解めっき皮膜上にめっき皮膜を形成する方法としては、例えば、電気めっき法を採用することができる。電気めっきの方法は特に限定されず、公知の電気めっきを広く適用することができる。この電気めっきでは、例えば、ニッケル、亜鉛、コバルト、錫、銅及び銀等のめっき皮膜を形成することができ、特に、軟質ニッケルめっき皮膜を形成することが好ましい。
【００８３】
工程２では、工程１で形成したクッション層５上に複数の粒子１２を固着させる。粒子１２は、「１．耐摩耗性皮膜」の項で説明した粒子１２と同様である。
【００８４】
クッション層５上に複数の粒子１２を固着させる方法は特に限定されない。例えば、クッション層５上に複数の粒子１２を配置し、この状態で電気めっき処理して電気めっき皮膜を形成することで、複数の粒子１２をクッション層５上に固着させることができる。複数の粒子１２は、例えば、クッション層５上に配置した後、クッション層５上全体に応力を加えて、複数の粒子１２をクッション層５に押し込んでから、電気めっき処理を行うことができる。
【００８５】
複数の粒子１２をクッション層５上に固着させるために形成させる電気めっき皮膜（電着層）の種類は特に限定されず、例えば、Ｈｖ２００〜５５０である電気めっき皮膜（例えば、Ｈｖ２００〜５５０であるニッケルめっき皮膜）を挙げることができる。
【００８６】
上記工程２により、クッション層５上に複数の粒子１２が保持されて配置される。この工程２により、複数の粒子１２の各々は、例えば、クッション層５上に不規則に配置される。
【００８７】
工程３では、クッション層５上に第１のめっき処理を行ってめっき層１１を形成する。
【００８８】
第１のめっき処理の方法は、特に制限されない。めっきの方法としては、従来公知の電気めっき、無電解めっき、溶融めっき、気相めっき等を用いることができる。めっき処理方法は、連続式、バッチ式のいずれでもよい。
【００８９】
第１のめっき処理では、各種金属のめっき層を形成することができる。金属の具体例としては、ニッケル、亜鉛、コバルト、錫、銅及び銀等を挙げることができる。第１のめっき処理としては、例えば、電気めっき及び／又は無電解ニッケルめっきを採用することができる。
【００９０】
第１のめっき処理によって、前記めっき層１１が形成され、複数の粒子１２が基材２０により強く保持され得る。このめっき層１１は、前記電着層と、第１のめっき処理で形成される層で形成される２層構造を有する。なお、めっき層１１は、このような２層構造に限定されず、例えば、第１のめっき処理によって形成される層のみとすることもできる。
【００９１】
第１のめっき処理は、粒子１２の一部が、第１のめっき処理で形成されためっき層１１の表面よりも突出するように行う。例えば、粒子１２の全厚みのうちの半分以上がめっき層１１の表面よりも突出するように、第１のめっき処理を行うことができる。
【００９２】
第１のめっき処理によって、クッション層５に固着されている複数の粒子１２が、第１のめっき処理で形成されためっき層１１により保持され、粒子１２がより強固にクッション層５に保持される。第１のめっき処理で形成され得るめっき層１１は、クッション層５上のみに形成され、粒子１２を覆い隠していないことが好ましい。
【００９３】
工程４では、工程３で形成しためっき層１１上に第２のめっき処理を行ってコート層１３を形成する。
【００９４】
第２のめっき処理の方法も特に制限されない。めっきの方法としては、従来公知の電気めっき、無電解めっき、溶融めっき、気相めっき等を用いることができる。めっき処理方法は、連続式、バッチ式のいずれでもよい。
【００９５】
第２のめっき処理は、容易にコート層１３を形成することができるという点で、無電解めっき処理であることが好ましい。
【００９６】
第２のめっき処理では、例えば、樹脂、金属等の材料を用いて行うことができる。特に第２のめっき処理では、クロム、銀、ポリテトラフルオロエチレン−ニッケル複合体，ニッケル、錫及び銅からなる群より選ばれる少なくとも１種を含むめっき層を形成することが好ましい。この場合、耐摩耗性がより向上した耐摩耗性皮膜１０が得られやすい。第２のめっき処理は、無電解めっき処理であることが好ましい。
【００９７】
第２のめっき処理により、複数の粒子１２及び第１のめっき処理で形成されためっき層１１がコート層１３で被覆される。この第２のめっき処理では、めっき層１１よりも突出している複数の粒子１２の全てがコート層１３で被覆されるように行うことが好ましい。この場合、得られた耐摩耗性皮膜１０の耐摩耗性がより長期にわたって持続され得る。
【００９８】
以上の工程１〜工程４をこの順に備える製造方法により、基材２０上に耐摩耗性皮膜１０が形成され、例えば、図１に示される耐摩耗性部材３０を得ることができる。
【実施例】
【００９９】
以下、実施例により本発明をより具体的に説明するが、本発明はこれら実施例の態様に限定されるものではない。
【０１００】
（実施例１）
基材としてＡＢＳ樹脂を準備し、この基材に導電性物質であるパラジウム粒子を含むエポキシ樹脂の分散液を全面に塗布し、樹脂皮膜を形成した。この樹脂皮膜上に対し、無電解めっきによりニッケル−リンめっき皮膜を形成した。このように形成したニッケル−リンめっき皮膜上に対して電気めっきを行い、軟質ニッケルめっき層を形成し、これをクッション層として得た。このクッション層は、軟質ニッケルめっき層に加えて、樹脂皮膜及びニッケル−リンめっき皮膜が含まれていた。クッション層の厚みは、１０μｍであった。
【０１０１】
次いで、粒子として２０μｍ（平均一次粒子径）のダイヤモンドをクッション層表面に押し当て、電気ニッケルめっき処理を行って２μｍのニッケルめっき層によってダイヤモンドをクッション層上に固着させた。次いで、一般的なめっき条件で無電解ニッケルめっき処理を行い、厚み７μｍの無電解ニッケルめっき層（硬質ニッケルめっき層）を形成した。これにより、クッション層上に複数の粒子がめっき層によって保持された。このめっき層は、前記２μｍのニッケルめっき層と、無電解ニッケルめっき層（硬質ニッケルめっき層）との２層構造で形成された。
【０１０２】
上記のようにめっき層が形成された基材に対して、ポリテトラフルオロエチレン（ＰＴＦＥ）粒子を含む複合無電解ニッケルめっきを行った。これによって、すべての粒子及びめっき層が、厚みが１５〜２０μｍであるコート層により被覆され、これを耐摩耗性部材として得た。
【０１０３】
（実施例２）
基材として鉄を準備し、この基材に電気めっきを行い、銅めっき層を形成し、これをクッション層として得た。クッション層の厚みは、１０μｍであった。
【０１０４】
次いで、粒子として２０μｍ（平均一次粒子径）のダイヤモンドをクッション層表面に押し当て、電気ニッケルめっき処理を行って２μｍのニッケルめっき層によってダイヤモンドをクッション層上に固着させた。次いで、一般的なめっき条件で無電解ニッケルめっき処理を行い、厚み７μｍの無電解ニッケルめっき層（硬質ニッケルめっき層）を形成した。これにより、クッション層上に複数の粒子がめっき層によって保持された。このめっき層は、前記２μｍのニッケルめっき層と、無電解ニッケルめっき層（硬質ニッケルめっき層）との２層構造で形成された。
【０１０５】
上記のようにめっき層が形成された基材に対して、ポリテトラフルオロエチレン（ＰＴＦＥ）粒子を含む複合無電解ニッケルめっきを行った。これによって、すべての粒子及びめっき層が、厚みが１５〜２０μｍであるコート層により被覆され、これを耐摩耗性部材として得た。
【０１０６】
（比較例１）
基材として鉄を準備し、この基材に粒子として２０μｍ（平均一次粒子径）のダイヤモンドを基材表面に押し当て、電気ニッケルめっき処理を行って２μｍのニッケルめっき層によってダイヤモンドを基材上に固着させた。次いで、一般的なめっき条件で無電解ニッケルめっき処理を行い、厚み７μｍの無電解ニッケルめっき層（硬質ニッケルめっき層）を形成した。これにより、基材上に複数の粒子がめっき層によって保持された。このめっき層は、前記２μｍのニッケルめっき層と、無電解ニッケルめっき層（硬質ニッケルめっき層）との２層構造で形成された。
【０１０７】
上記のようにめっき層が形成された基材に対して、ポリテトラフルオロエチレン（ＰＴＦＥ）粒子を含む複合無電解ニッケルめっきを行った。これによって、すべての粒子及びめっき層が、厚みが１５〜２０μｍであるコート層により被覆され、これを耐摩耗性部材として得た。
【０１０８】
（耐摩耗性試験）
耐摩耗性部材の耐摩耗性試験は、次の条件で行った。
・耐摩耗性試験方法：ブロックオンリング方式
・荷重：２０Ｎ
・相手材：鋳鉄ＦＣ２５０
・回転数：３００ｒｐｍ
・摩耗時間：１８００ｓｅｃ
各実施例及び比較例で得られた耐摩耗性部材それぞれについて耐摩耗性試験を行い、測定開始から１８００ｓｅｃまでの間の摩耗量（摩耗深さ）及び摩擦係数をそれぞれ測定した。
【０１０９】
図２は耐摩耗性試験の結果を示し、（ａ）は摩耗深さの測定結果、（ｂ）は摩擦係数の測定結果を示している。
【０１１０】
図２の結果から、実施例１，２で得られた耐摩耗性部材は、摩耗量（摩耗深さ）及び摩擦係数が比較例１の耐摩耗性部材よりも小さいことがわかる。したがって、実施例１，２の耐摩耗性部材は、摩耗が繰り返されても長期間にわたって優れた耐摩耗性を維持できる耐摩耗性皮膜を備えていることがわかった。
【符号の説明】
【０１１１】
５：クッション層
１０：耐摩耗性皮膜
１１：めっき層
１２：粒子
１３：コート層
２０：基材
３０：耐摩耗性部材
【図１】
2019199636.tif 000003
【図２】
2019199636.tif 000004